(57)【要約】【課題】本発明は炎色反応材料に関し、特にガス燃焼器具のためのガス燃焼炎色反応材料およびその炎色反応部材に関する。【解決手段】前記ガス燃焼炎色反応材料は、単一のアルカリ金属またはアルカリ土類金属化合物によって形成され、該アルカリ金属またはアルカリ土類金属化合物は、可燃性ガスの燃焼温度より低い温度の融点を有し、そして高温での燃焼の後に結晶を生じる。前記炎色反応部材は、基材および基材の表面に結晶の形態で付着した炎色反応材料を含む。該基材は、金属導体である。前記ガス燃焼炎色反応材料は、単一アルカリ金属またはアルカリ土類金属化合物によって形成されるので、製造する際に他の材料に対するその割合は考える必要がなく、そしてそれゆえ生産するのに便利である。さらにまた、前記ガス燃焼炎色反応材料は、黄、紫、ピンク、赤レンガ色、洋紅色、明るい黄緑色、その他などの多様な色の炎を生ずることができる炎色反応部材を生産するのに使用し得る。【選択図】図２
2008180494.tif 000002
【特許請求の範囲】
【請求項１】
単一のアルカリ金属化合物または単一のアルカリ土類金属化合物によって形成されることを特徴とする炎色反応材料であって、該アルカリ金属化合物またはアルカリ土類金属化合物が、可燃性ガスの燃焼温度よりも低い融点を有し、高温での燃焼後に結晶を生ずる炎色反応材料。
【請求項２】
前記アルカリ金属化合物が、硫酸ナトリウム、ケイ酸ナトリウムまたは他のナトリウム塩から選択されることを特徴とする、請求項１に記載の炎色反応材料。
【請求項３】
前記アルカリ金属化合物が、硫酸カリウムであることを特徴とする、請求項１に記載の炎色反応材料。
【請求項４】
前記アルカリ金属化合物が、塩化カリウムであることを特徴とする、請求項１に記載の炎色反応材料。
【請求項５】
前記アルカリ金属化合物が、塩化ルビジウムであることを特徴とする、請求項１に記載の炎色反応材料。
【請求項６】
前記アルカリ土類金属化合物が、塩化カルシウムであることを特徴とする、請求項１に記載の炎色反応材料。
【請求項７】
前記アルカリ土類金属化合物が、塩化ストロンチウムであることを特徴とする、請求項１に記載の炎色反応材料。
【請求項８】
前記アルカリ土類金属化合物が、メタホウ酸バリウムであることを特徴とする、請求項１に記載の炎色反応材料。
【請求項９】
請求項１〜８のいずれかに記載の炎色反応材料から産生される炎色反応部材であって、基材と、結晶の形態で該基材の表面に付着した炎色反応材料を含み、該基材は金属導体であることを特徴とする、炎色反応部材。
【発明の詳細な説明】
【技術分野】
【０００１】
本発明は、炎色反応材料に関し、特にガス燃焼器具のための炎色反応材料およびその炎色反応部材に関する。
【背景技術】
【０００２】
トーチ、点火器、喫煙者の必携品のライターまたはその他などのガス燃焼器具によって産生される炎の色は、一般に青、または赤だいだい色であり、このように単純である。炎を多様な鮮やかな色で色づけし、より見る価値があり興味を起こさせるものとするためには、ガス燃焼器具に適した炎色反応材料を開発する必要がある。多くの企業や人々がこの研究を行っている。炎色反応材料は、燃焼するガス炎の高温下で炎色反応を生じ、炎に、対応する色をつける。炎色反応の原理は、以下に記載するとおりである。加熱されると、金属イオンまたは金属原子の最外殻電子は、エネルギーを得、このようにして電子は、より低いエネルギーレベルの軌道からより高いエネルギーレベルの軌道へ、遷移励起される。より高いエネルギーレベルの軌道に位置するようになったこれらの電子は、高度に不安定で、瞬時により低いエネルギーレベルの軌道に戻る。この「復帰」過程において、電子は、通常光エネルギーの形態でエネルギーを放出し、かくして異なる色の炎が示される。例えば、ガス燃焼器具は、特許文献１に開示されており、そのガス燃焼器具は、燃料貯蔵槽、燃焼シリンダー、燃料貯蔵槽から燃焼シリンダーへガスを噴出するノズル、燃焼シリンダーへ噴出された燃料ガスに点火する点火装置、および炎色反応部材を含む。またその炎色反応部材は、燃焼シリンダーとともに配置され、燃焼シリンダー内でガス炎によって加熱され、ガス炎に色づけする炎色反応を生ずる、炎色反応材料であって、炎色反応剤および溶融材料を相互に混合し、一緒に融合させることによって形成されるガラス化合物を含む炎色反応材料を含む。また前記炎色反応剤は、炎色反応を生ずることができる金属化合物を含み、前記溶融材料は、前記炎色反応剤とともに混合そして融合することができおよびガラス質にすることができる。この炎色反応材料は、２種の、３種またはそれを超える数の異なる材料を一緒に混合することによって形成される。製造するときには、それらの割合をうまく制御しなければならず、これは大変面倒である。さらにまたこの方式では、炎色反応で産生される色の数は多くはない。
【０００３】
【特許文献１】米国特許第５，７４３，７２４号明細書（発明の名称、Flame  Reaction  Member  for  Gas  Combustion  Appliances  and  A  Process  for  Producing  the  Same、特許申告期日１９９８年４月２８日）
【発明の開示】
【発明が解決しようとする課題】
【０００４】
本発明の目的は、単純成分を有し、調製が容易でそして炎色反応においてより多くの色を生ずる炎色反応材料を提供することである。
【０００５】
本発明のさらなる目的は、上記の炎色反応材料を使用することによって形成される炎色反応部材を提供することである。
【課題を解決するための手段】
【０００６】
それゆえに、本発明は炎色反応材料を提供する。この炎色反応材料は、単一のアルカリ金属化合物または単一のアルカリ土類金属化合物によって形成され、このアルカリ金属化合物またはアルカリ土類金属化合物は、ガス燃焼器具中で使用される可燃性ガスの燃焼温度より低い温度の融点を有し、そして高温での燃焼の後に結晶を生じる。さらにまた、この炎色反応材料は、金属導体によってできた基材の表面に、結晶の形態で付着し、炎色反応部材を形成する。
【発明の効果】
【０００７】
前記炎色反応材料は、単一アルカリ金属化合物または単一アルカリ土類金属化合物によって形成されるので、製造する際に他の材料に対するその割合は考える必要がなく、そしてそれゆえ生産するのに便利である。さらにまた、この炎色反応材料は、黄、紫、ピンク、赤レンガ色、洋紅色、明るい黄緑色、その他などの多様な色の炎を生ずることができる炎色反応部材を生産するのに使用し得る。
【０００８】
本発明は、下記の実施形態と組み合わせて、さらに説明される。
【発明を実施するための最良の形態】
【０００９】
本発明の炎色反応材料は、単一のアルカリ金属化合物または単一のアルカリ土類金属化合物によって形成され、該アルカリ金属またはアルカリ土類金属化合物は、ガス燃焼器具において使用される可燃性ガスの燃焼温度より低い温度の融点を有し、そして高温での燃焼の後に結晶を生じる。一般的に、可燃性ガスの燃焼温度は、１，３００℃を超え、それゆえ、１，３００℃より低い融点を有するアルカリ金属化合物またはアルカリ土類金属化合物が、適切であり得る。アルカリ金属化合物は、硫酸ナトリウム（Ｎａ２ＳＯ４）、ケイ酸ナトリウム、または他のナトリウム塩、硫酸カリウム（Ｋ２ＳＯ４）、塩化カリウム（ＫＣｌ）、または塩化ルビジウム（ＲｂＣｌ）からなる群より選択され得る。硫酸ナトリウム（Ｎａ２ＳＯ４）、ケイ酸ナトリウム、または他のナトリウム塩は、黄色の炎色反応を産生し得る。硫酸カリウム（Ｋ２ＳＯ４）は、紫色の炎色反応を産生し得る。塩化カリウム（ＫＣｌ）は、ピンクの炎色反応を産生し得る。塩化ルビジウム（ＲｂＣｌ）は、紫色の炎色反応を産生し得る。アルカリ土類金属化合物は、塩化カルシウム（ＣａＣｌ２）、塩化ストロンチウム（ＳｒＣｌ２）、またはメタホウ酸バリウム（Ｂａ（ＢＯ２）２）からなる群より選択される。塩化カルシウム（ＣａＣｌ２）は、赤レンガ色の炎色反応を産生し得る。塩化ストロンチウム（ＳｒＣｌ２）は、洋紅色の炎色反応を産生し得る。メタホウ酸バリウム（Ｂａ（ＢＯ２）２）は、明るい黄緑色の炎色反応を産生し得る。
【００１０】
本発明の炎色反応部材は、基材１および結晶の形態で基材１の表面に付着した炎色反応材料２を含む。基材１は、ワイヤーとして（図１に示す）、または平ベルトがらせん状に巻いたものとして（図２に示す）、または波状形態として形成される、金属導体である（例えばニッケル・クロム鋼、ステンレス鋼など）。炎色反応部材は、以下のようにして形成される。基材１の両端に電圧をかける；炎色反応材料２は、金属導体基材１と接触しており、金属導体抵抗器の熱によって産生される高温下で融解する；固体から液体への変換の後に、炎色反応材料は、基材１の表面に付着する；基材１にかけていた電圧を次に除去する；温度の低下後、炎色反応材料２は、液体から固体に戻り、結晶の形態で金属導体からできた基材１の表面に付着し、炎色反応部材を形成する。
【図面の簡単な説明】
【００１１】
【図１】炎色反応部材の実施形態の構造略図である。
【図２】炎色反応部材の別の実施形態の構造略図である。
【符号の説明】
【００１２】
１  基材
２  炎色反応材料
【図１】
2008180494.tif 000003
【図２】
2008180494.tif 000004